Brevet FR2591236A1 — publié le 19870612

Alliage d'or, utilisable en bijouterie et orfèvrerie La présente invention a pour objet un alliage d'or, applicable en bijouterie et orfèvrerie. Dans l'incessante recherche de bijoux présentant des caractères ornementaux qui attirent l'acheteur éventuel, on a cherché à modifier la coloration jaune naturelle de l'or en créant ainsi diverses variétés d'or en ce qui concerne sa coloration, tels que l'or blanc, l'or vert, l'or bleu, etc. Il s'agit dans la plupart des cas d'alliages d'or avec d'autres métaux, précieux ou non, dont les proportions dans l'alliage restent livrées à la créativité du bijoutier ou de l'orfèvre qui fabrique des bijoux. On connaît déjà un alliage d'or et de fer qui présente une coloration bleu bronzé qui est extrêmement attrayante. On a maintenant découvert un nouvel alliage d'or qui constitue l'objet de cette invention, formé dudit métal, de nickel, de chrome, de molybdène, de vanadium, de carbone, de tungstène et de fer qui, en dehors du fait qu'il présente une grande dureté et une grande résistante, possède une belle couleur bleu gorge-de-pigeon qui donne un aspect extrêmement attrayant aux bijoux fabriqués avec celui-ci. L'alliage qui est l'objet de la présente invention est constitué par: or pur............................... 80-88% nickel.......................... ... 3-5 % chrome............................... 2-3 % molybdène...........DTD: ................. 0,2-0,4% vanadium............................. 0,2-0, 4% carbone.............................. 0,7-1,5% tungstène.................DTD: ........... 1,5-2,5% fer.................................. 3-6 % Pour réaliser ledit alliage, l'ambiance dans laquelle le travail est effectué doit être à une température de 25 à 30 C, et le creuset dans lequel sont fondus les composants de l'alliage doit être chauffé à..DTD: une température au rouge vif. Pour obtenir la fusion des composants de l'alliage qui est l'objet de la présente invention, on élève lentement la température du mélange à 1200 C pendant 16 à 20 minutes, la lingotière ou le moule devant être chauffé à 100 C et permettre à l'alliage de se refroidir de lui-même, les pièces en lingot de l'alliage ne devant pas être mises dans de l'eau. Pour que la présente invention puisse être clairement comprise et mise facilement en oeuvre, on donnera dans ce qui suit un exemple de réalisation à titre purement illustratif. EXEMPLE: On prend 840 grammes d'or pur (24 carats), 110 grammes au total de nickel, chrome, molybdène, vanadium, carbone et tungstène, et 50 grammes de fer, on les met dans un creuset qui est chauffé au rouge vif. La température du mélange est lentement élevée-jusqu'à 1200 C, ce qui se fait pendant un laps de temps de 20 minutes. Lorsque les composants fondent, l'alliage se réalise, et lorsqu'il est fondu on le verse dans une lingotière chauffée à 100 C, dans laquelle on le laisse se refroidir sous une forme naturelle à l'alliage, et on ne doit pas mettre le lingot obtenu à l'état chaud dans de l'eau. Lorsque la pièce métallique est refroidie, on lui applique au chalumeau une flamme de gaz pendant 30 secondes, on bien on l'introduit dans un four à gaz pendant le même laps de temps. On obtient ainsi un lingot d'alliage d'or présentant une belle couleur bleu gorge-de-pigeon. Il est évident que pour la fabrication de bijoux au moyen dudit alliage, on verse le produit en fusion dans des moules appropriés dans lesquels on applique le traitement de finition indiqué ci-dessus, et on effectue ensuite les opérations habituelles pour terminer le bijou. REVENDICATIONS 1. Un alliage d'or, utilisable en bijouterie et caractérisé en ce qu'il comprend: or pur............................... 80-88% nickel............. ................3-5% chrome............................... 2-3% molybdène............................ 0,2-0,4% vanadium.....................CLMF: ........ 0,2-0,4% carbone.............................. 0,7-1,5% tungstène............................ 1,5-2,5% fer..........................CLMF: ........ 3-6% orfèvrerie, 2. Un alliage d'or selon la revendication 1, caractérisé en ce qu'il comprend: or pur............................. 84% nickel..........4,40%. chrome.............................. 2,64% molybdène............................ 0,33% vanadium........................CLMF: ..... 0,33% carbone............................ 1,10% tungstène...........CLMF: ................. 2,20% fer.................................. 5%..CLMF: